(57)【要約】【課題】電極を配設することなく液晶の制御を行うことが可能であり、製造コストの低廉な光応答性液晶カプセル及びその光応答性液晶カプセルを用いた液晶の制御方法を提供する。【解決手段】ニ色性色素を含んだネマティック液晶１がメタクリル酸メチルの重合体からなる薄膜２に内包されている。薄膜２にはポリビニルカルバゾール粒子３が付着している。【選択図】　　　　図１
2004102275.tif 000002
【特許請求の範囲】
【請求項１】
　液晶が薄膜に包囲されており、該薄膜には、光が照射されることによって起電力を生ずる光電変換粒子が接触していることを特徴とする光応答性液晶カプセル。
【請求項２】
　液晶はネマティック液晶であることを特徴とする請求項１記載の光応答性液晶カプセル。
【請求項３】
　薄膜には導電体が分散されていることを特徴とする請求項１又は２記載の光応答性液晶カプセル。
【請求項４】
　顔料及び／又はインクが液晶とともに透光性を有する薄膜に包囲されていることを特徴とする請求項１乃至３のいずれか１項記載の光応答性液晶カプセル。
【請求項５】
　顔料及び／又はインクは二色性色素であることを特徴とする請求項４記載の光応答性液晶カプセル。
【請求項６】
　光電変換粒子は光電変換高分子からなることを特徴とする請求項１乃至５のいずれか１項記載の光応答性液晶カプセル。
【請求項７】
　請求項１記載の光応答性液晶カプセルに光を照射することによって液晶の構造を制御することを特徴とする液晶の制御方法。
【発明の詳細な説明】
【技術分野】
【０００１】
　本発明は、光を照射することによって液晶を制御することが可能な光応答性液晶カプセル及びそれを用いた液晶の制御方法に関する。この光応答性液晶カプセルは、光による情報処理、光による情報伝達等、光技術における基盤的な材料として有用である。
【背景技術】
【０００２】
　液晶は液体としての流動性を有しながら、分子が規則的に配列した固体としての性質も併せ持っている。そして、こうした液晶の構造が電場によって変化するという、ユニークな特性を有している。従来よりこの液晶の特異な性質を利用し、液晶ディスプレイ、調光パネル、記録媒体等の多くの液晶光学素子が実用化されている。
【０００３】
　そして、これら液晶光学素子における液晶の滲み出し現象、高駆動電圧、低コントラスト、電極間への均一な液晶膜封じ込めの困難性といった問題点を解決するために、液晶のマイクロカプセル化も提案されている（例えば特許文献１参照）
【特許文献１】特開平１−２０３４９４号公報
【発明の開示】
【発明が解決しようとする課題】
【０００４】
　しかし、上記従来の液晶を用いた製品では、外部から付与する電場を制御することによって液晶の制御を行うことをその基本原理としている。そして、液晶に与える電場を制御するためには、液晶を二つの電極間の僅かな隙間に封じ込めることが必要となる。また、こうして電極間に配置された液晶の制御を行う場合、制御を行おうとする画素ごとに電極を配設する必要がある。
【０００５】
　このため、液晶の制御をきめ細かく行うには、電極幅や電極間の距離をできる限り小さくしたり、液晶を基板上に薄膜状に形成したりするなど、形状上の多くの制約を受けることとなる。このことから、液晶を制御するための素子を製造するには、超ＬＳＩの製造に準じた設備と環境とが必要となり、ひいては製造コストの高騰化を招来していた。
【０００６】
　本発明は、上記従来の実情に鑑みてなされたものであり、電極を配設することなく液晶の制御を行うことが可能であり、液晶を制御するための素子を低コストで製造することのできる光応答性液晶カプセル及びその光応答性液晶カプセルを用いた液晶の制御方法を提供することを解決すべき課題とする。
【課題を解決するための手段】
【０００７】
　発明者は、上記課題を解決するために鋭意研究を行い、光電変換物質に光を照射して起電力を生じさせ、この起電力によって液晶の制御を行うことを考え、本発明を完成させるに至った。
【０００８】
　すなわち、本発明の光応答性液晶カプセルは、液晶が薄膜に包囲されており、該薄膜には、光が照射されることによって起電力を生ずる光電変換粒子が接触していることを特徴とする。
【０００９】
　また、本発明の液晶の制御方法は、上記本発明の光応答性液晶カプセルに光を照射することによって液晶の構造を制御することを特徴とする。
【００１０】
　本発明の光応答性液晶カプセルは、薄膜に光電変換粒子が接触しているため、この光応答性液晶カプセルに光を照射した場合、その照射部分に存在する光電変換粒子に起電力が生じる。ここで、「薄膜に光電変換粒子が接触している」とは、薄膜に光電変換粒子が分散している場合や薄膜自体が光電変換粒子からなる場合も含まれる。そして、その起電力によって薄膜の内部に一定方向の電場が生じる。さらに、こうして生じた電場によって薄膜に包囲されている液晶が一定の方向に整列し、液晶の構造に変化が生じる。すなわち、この光応答性液晶カプセルに光を照射することによって、液晶の構造を制御することが可能となる。
【００１１】
　例えばこの光応答性液晶カプセルを平面状に並べ、画像信号等の電気信号と同期した、制御されたレーザー等の光をスキャンさせながら照射すれば、画像が形成されることとなり、これを直接利用すれば液晶モニターとして利用できる。また、こうして形成された画像を光信号として間接的に利用すれば、光情報の情報処理も可能と考えられる。さらに、光の照射範囲を小さくすることにより、制御可能な範囲をは光の波長オーダーまで小さくすることが可能となる。また、光応答性液晶カプセルを皮膜上に配置することにより、屈曲可能な平面状の液晶モニターとしたり、光応答性液晶カプセルを立体状に配置することにより、三次元的な画像形成も可能と考えられる。さらに、この光応答性液晶カプセルを用いて液晶の制御を行う場合、電極の配設は不要となり、狭い電極間に液晶を閉じ込めておく必要はなく、制御を行おうとする画素ごとに電極を配設する必要もない。このため、この光応答性液晶カプセルを用いて液晶光学素子を製造した場合、形状上の自由度は極めて高いものとなり、液晶の制御において、電極配設や液晶膜の形成等の製造における困難性を排除することができ、ひいては液晶光学素子を低コストで製造することができる。
【００１２】
　この光応答性液晶カプセルは、乳化重合、懸濁重合、界面重縮合、界面付加反応等の方法によって調製することができる。さらに、特開平７−９８４４９号公報に記載の液晶を高分子膜で包囲した液晶マイクロカプセルのように、ラジカル重合法で調製することもできる。薄膜を構成する物質としては、（メタ）アクリル酸メチルの重合体、（メタ）アクリル酸エチルの重合体、（メタ）アクリル酸プロピルの重合体、（メタ）アクリル酸ブチルの重合体、アクリロニトリルの重合体、（メタ）アクリルアミドの重合体等の（メタ）アクリル誘導体の重合物や、スチレンの重合体、クロロスチレンの重合体、ジビニルベンゼンの重合体、α−メチルスチレンの重合体等を用いることができる。
【００１３】
　液晶としてはネマティック液晶やスメクティック液晶を用いることができる。この中でも、ネマティック液晶が好ましい。ネマティック液晶は低い電位勾配でも液晶の構造が変化するため、この光応答性液晶カプセルに光を照射して液晶の構造を制御する場合の光の強度の閾値を小さくすることが可能となる。このため、光に対する感度の高い光応答性液晶カプセルとすることができる。
【００１４】
　光電変換粒子は薄膜の外部側及び液晶側のどちらの面に接触していてもよく、外部側から液晶側まで連続していてもよい。
【００１５】
　薄膜には導電体が分散されていることが好ましい。こうであれば、光応答性液晶カプセルに光を照射した場合、起電力を生じた光電変換粒子から導電体を介して、一定方向の電場を確実に形成することが可能となる。この場合、導電体は、薄膜の一面側から他面側まで連続することとすることもできる。こうであれば、液晶カプセル本体の内部への一定方向の電場の形成をさらに確実なものとすることができる。導電体としては、ＩＴＯ等の無機物からなる導電体や、ポリビニルカルバゾール、ポリビニルカルバゾール誘導体、ポリピロール、ポリピロール誘導体、ポリチオフェン、ポリチオフェン誘導体等の各種導電性プラスチックを採用することができる。
【００１６】
　顔料及び／又はインクが液晶とともに透光性を有する薄膜に包囲されていることができる。こうであれば、光応答性液晶カプセルに光を照射して液晶構造を変化させることにより、顔料やインクの色を外部から観察することが可能となる。
【００１７】
　顔料及び／又はインクは二色性色素であることが好ましい。こうであれば、光応答性液晶カプセルに一定の光を照射することにより、液晶がランダムな配列から一定の方向に並んだ配列へと構造が変化し、二色性色素も一定の方向に並び、色が変化することとなる。そして薄膜の有する透光性によってその色の変化を外部から観察可能となる。すなわち、光応答性液晶カプセルにフォトクロミズム性が付与されることとなる。
【００１８】
　光電変換粒子は光電変換高分子からなることができる。光電変換高分子は、比較的容易に合成しやすく、合成条件を変えたり、ドーパントを含有させたりすることによって性質をコントロールすることが容易である。例えば、ポリカルバゾール、ポリカルバゾール誘導体、ポリピロール、ポリピロール誘導体、ポリチオフェン、ポリチオフェン誘導体等を用いることができる。また、これらの化合物を合成する場合、ドーパントとなる物質を共存させることによってドーパントを取り込ませ、性質をコントロールすることができる。さらにこれらの光電変換高分子からなる光電変換粒子に対して、光増感色素が付着されていてもよい。こうであれば、光電変換効率を向上させることができ、光応答性液晶カプセルの光に対する感度を上げることが可能となる。
【発明を実施するための最良の形態】
【００１９】
　以下、本発明を具体化した実施形態１〜４を図面を参照しつつ説明する。
【００２０】
（実施形態１）
　実施形態１の光応答性液晶カプセルは、図１に示すように、ニ色性色素を含んだネマティック液晶１がメタクリル酸メチルの重合体からなる薄膜２に内包されている。薄膜２の外周面には光電変換粒子としてのポリビニルカルバゾール粒子３が付着している。
【００２１】
　このように構成された実施形態１の光応答性液晶カプセルは、次のようにして製造し得る。
【００２２】
　まず、以下の組成の溶液を用意する。
　メタクリル酸メチル・・・・・・・・２０ｇ
　ラウリル硫酸ナトリウム・・・・・０．２ｇ
　ネマティック液晶（ＺＬＩ−２７８８−０００、メルク株式会社製）
　二色性色素（ＬＳＹ−１１６、三菱化学株式会社製）
　蒸留水・・・・・・・・・・・・・・１０ｇ
【００２３】
　上記溶液を高速攪拌して均一に乳化した後、１０００ｇの蒸留水が入っているフラスコ中にこの乳化液を１滴／秒の速さで滴下しする。
【００２４】
　そして、重合開始剤として過硫酸アンモニウムを０．０６ｇ加え、窒素雰囲気下、７０〜８０°Ｃに加温し、攪拌翼の回転速度を１５０〜２５０ｒ．ｐ．ｍ．の範囲として４時間以上の攪拌を行う。こうして、図２に示すように、ニ色性色素を含んだネマティック液晶１が透光性を有するメタクリル酸メチルの重合体からなる薄膜２に内包されたネマティック液晶カプセル１０の分散液が得られる。このネマティック液晶カプセル１０は１００〜３００ｎｍ程度の粒径を有している。
【００２５】
　さらに、この分散液中にビニルカルバゾールモノマーを加え、窒素雰囲気下、７０〜８０°Ｃに加温してビニルカルバゾールモノマーを溶融し、攪拌翼の回転速度を１５０〜２５０ｒ．ｐ．ｍ．の範囲として、再度乳化重合を行う。こうして、図１に示すように、薄膜２の外側の面にポリビニルカルバゾール粒子３が付着した光応答性液晶カプセルを得る。
【００２６】
　こうして製造された実施形態１の光応答性液晶カプセルに対して、図３に示すように、一定方向から光を照射すれば、ポリビニルカルバゾール粒子３に起電力が生じる。そして、その起電力が薄膜２内部に電場を生じさせる。こうして薄膜２内部に生じた電場により、ネマティック液晶１は一定方向に整列することとなる。このため、ネマティック液晶１とともに薄膜２内部に含まれている二色性色素もネマティック液晶１の整列した向きに整列し、透光性を有する薄膜２を介して、外部から色の変化が観察されることとなる。
【００２７】
　上記のように、この光応答性液晶カプセルは、光を照射することによって、ネマティック液晶１の構造を制御することができる。このため、例えばこの光応答性液晶カプセルを平面状に並べ、画像信号と同期がとられ制御されたレーザー光をスキャンさせながら照射すれば、光の照射範囲ごとに液晶が細かく制御され、それらの情報を色の変化として認識することが可能となる。
【００２８】
　さらに、この光応答性液晶カプセルを用いて液晶の制御を行う場合、電極の配設は不要となるため、この光応答性液晶カプセルを用いて液晶光学素子を製造した場合、形状上の自由度は極めて高いものとなり、液晶の制御において、電極配設や液晶膜の形成等の製造における困難性を排除することができ、ひいては製造コストも低廉なものとなる。
【００２９】
　また、この光応答性液晶カプセルでは、液晶としてネマティック液晶を用いているため、光に対する感度が高い。
【００３０】
（実施形態２）
　実施形態２の光応答性液晶カプセルは、図４に示すように、ニ色性色素を含んだネマティック液晶４が薄膜５に内包されている。薄膜５はポリビニルアルコールのマトリックスにポリピロール粒子６が含有されている。
【００３１】
　このように構成された実施形態１の光応答性液晶カプセルは、次のようにして製造し得る。
【００３２】
　ネマティック液晶（ＺＬＩ−２７８８−０００、メルク株式会社製）と二色性色素（ＬＳＹ−１１６、三菱化学株式会社製）とを混合する。そして、第二塩化鉄を含んだポリビニルアルコールの１０％水溶液を加え、超音波ホモジナイザーで５分間分散させる。こうして、ニ色性色素を含んだネマティック液晶が第二塩化鉄を含有するポリビニルアルコール薄膜に内包されたネマティック液晶カプセルの分散液が得られる。
【００３３】
　さらに、この分散液にメチルアルコールを加えてネマティック液晶カプセルを沈殿分離する。こうして得られたネマティック液晶カプセルをピロール蒸気に晒すことによって、図４に示す光応答性液晶カプセルを得る。
【００３４】
　この光応答性液晶カプセルに光を照射することにより、ポリピロールに起電力が生じ、実施形態１と同様の作用効果を奏することとなる。
【００３５】
（実施形態３）
　実施形態３の光応答性液晶カプセルは、図５に示すように、ニ色性色素を含んだネマティック液晶７がメタクリル酸メチルの重合体からなる薄膜８に内包されている。薄膜８の表面にはＩＴＯ膜９が形成されており、さらにＩＴＯ膜９の表面には光電変換粒子としてのポリビニルカルバゾール粒子１０が付着している。
【００３６】
　このように構成された実施形態３の光応答性液晶カプセルは、次のようにして製造し得る。
【００３７】
　まず、実施形態１と同様の方法によって、メタクリル酸メチルの重合体からなる薄膜８に二色性色素を含むネマティック液晶７が内包されたネマティック液晶カプセルの分散液を得る。さらにこの分散液中にＩＴＯの原料となるゾル−ゲルモノマーを添加し、加水分解及び脱水縮合反応を行わせてＩＴＯ膜９を形成する。
【００３８】
　さらに、実施形態１と同様の方法により、図５に示す、ポリビニルカルバゾール粒子１０がＩＴＯ膜９に付着した光応答性液晶カプセルを得る。
【００３９】
　この光応答性液晶カプセルに光が照射された場合、ポリビニルカルバゾール粒子１０に生じた起電力がＩＴＯ膜９を介して、薄膜８内に一定方向の電場を確実に形成することとなる。
【００４０】
　他の作用効果は実施形態１の光応答性液晶カプセルと同様である。
【００４１】
（実施形態４）
　実施形態４では、以下のようにしてポリウレタンからなる薄膜に、ネマティック液晶及びニ色性色素が内包された試料１〜試料６を調製した。
【００４２】
　まず、次の組成の溶液Ａと水溶液Ｂとを用意する。
　溶液Ａ
　　イソホロンジイソシアネート(IPDI) 　　０．２ｇ
　　ネマチック液晶（MERCK ZL1-2788-000)　０．２〜０．４ｇ（表１参照）
　　二色性色素（林原生物化学研究所(G241）０．００５〜０．０１２ｇ（表１参照）
　　塩化メチレン　　　　　　　　　　　　 ０．２ｇ
　　ジ-n-ブチル錫ジラウレート(DBTDL)　　 微量
　水溶液Ｂ
　　２，２−ジメチル−１，３−プロパンジオール(DMDO)  ０，９３８ｇ
　  （ＩＰＤＩのＮＣＯ基１当量に対しＯＨ基が１０当量となる量。）
　　ポリビニルピロリドン(PVP)　　　　　　　　　　　　 １ｇ
　　カルボキシメチルセルロース（増粘剤）          ０．４ｇ
　　蒸留水                                        　３０ｇ
【００４３】
【表１】
2004102275.tif 000003
【００４４】
　そして、水溶液Ｂをビーカーに入れ、スクリュー攪拌機で激しく攪拌しながら溶液Ａを少しずつ滴下した後、さらに３時間攪拌を続ける。こうして水溶液Ｂ中に親油性の溶液Ａからなる液滴を分散させ、液滴中のイソホロンジイソシアネートと水溶液Ｂ中の2,2-ジメチル-1,3-プロパンジオールとを界面において反応させることにより、液滴表面にウレタンからなる薄膜を形成させる。こうして薄膜内にネマチック液晶と二色性色素とが内包された液晶マイクロカプセルの分散液を得る。さらにこの液晶マイクロカプセルの分散液を蒸留水によるデカンテーション法を用いて洗浄した後、乾燥させることにより、試料１〜６のネマティック液晶カプセルを単離した。
【００４５】
＜評価＞
　上記試料１〜試料６のネマティック液晶カプセルについて、偏光顕微鏡(オリンパス光学工業(株)製、ＢＸ−５０Ｆ型)による外観観察及び電場付与による色変化の測定を行った。
【００４６】
偏光顕微鏡による外観観察
　試料１〜試料６について、通常の光学顕微鏡としての観察を行った結果、直径が１００〜２００μｍの球状粒子が観測され、その周縁には膜が形成されていることが分かった。図６に、試料１及び試料２の光学顕微鏡写真を示す。この写真から分かるように、膜の厚さは試料１のほうが試料２よりも厚かった。これは、試料１を調製したときの溶液Ａには、試料２を調製したときの溶液Ａよりも、膜の形成材料となるＩＰＤＩをより多く含むためであると考えられる。このことから、原料となる溶液の組成を変化させることにより、膜厚の調整が可能であることが分かった。また、クロスニコル下で観察したところ、図７に示すように、試料１の球状粒子の内部が明るく観察された。このことから、試料１では液晶がウレタンの膜の内部に確実に取り込まれていることが分かる。図示しない他の試料２〜試料６についても同様の結果となった。
【００４７】
電場付与による色変化の測定
　試料１〜６について、図８に示す電場配向装置を用いて電場の印加による変化を測定した。この電場配向装置は、対面して平行に延在する一対のガラス板１１a、１１ｂがスペーサー１２を介して一定の間隔で配置されている。スペーサー１２はＰＥＴからなり、厚さは０．２ｍｍとされている。両ガラス板１１ａ、１１ｂの間には、試料１〜試料６のネマティック液晶カプセル２０が流動パラフィン２１に分散された分散液が充填されている。また、両ガラス板１１ａ、１１ｂの互いに対面する面には導電性のＩＴＯ膜１２ａ、１２ｂがコーティングされており、両ガラス板１１ａ、１１ｂの一端でクリップ１３a、１３ｂと電気的に接続されている。クリップ１３a、１３ｂは図示しない直流電源に接続されている。
【００４８】
　また、比較のため、単に上記ネマティック液晶中に上記二色性色素が０・０２５％含有されただけで、マイクロカプセル化はされていない試料７を用意した。
【００４９】
　上記の電場配向装置を用い、試料１〜試料６のネマティック液晶カプセル及び試料７の分散液について電場を印加し、それによる変化を顕微鏡、分光測色計及び紫外・可視光分光光度計によって調べた。
【００５０】
顕微鏡による観察
　観察には、試料１〜試料６の観察に使用した上記の偏光顕微鏡を用いた。その結果、図９に示すように、電場を印加することにより、色が薄くなることが分かった。このことから、試料１〜試料６のネマティック液晶カプセルは、電場のを印加によって液晶が整列し、それにつれて二色性色素によって観測される色も変化することが分かった。
【００５１】
分光測色計による測定
　試料１〜試料７について、電場の印加前後における透過率、反射率及び色差の測定を行った。測定には分光測色計（ミノルタ（株）製、ＣＭ−３５００ｄ型）を用いた。ここで色差とは、色に対する目の感度特性を標準化したスペクトル三刺激値を三次元空間の座標で表した場合の、色と色との座標間距離をいう。色を表示するために作られた座標系には多くの種類があるが、色差量を表示するのに都合良く作られた色の座標系が均等色空間（以下「ＵＣＳ」と略す）である。ここでの測定には以下に定義されるＬ＊ａ＊ｂ＊表色系を用いて算出した。
Ｌ＊＝１１６（Ｙ／Ｙ０）１／３−１６
ａ＊＝５００［（Ｘ／Ｘ０）１／３−（Ｙ／Ｙ０）１／３］
ｂ＊＝２００［（Ｙ／Ｙ０）１／３−（Ｚ／Ｚ０）１／３］
ここで、Ｘ０、Ｙ０、Ｚ０は照明に用いた標準の光の三刺激値、Ｘ，Ｙ，Ｚは対象としている物体の三刺激値である。これらの値から色差が次式で与えられる。
ΔＥ＊ａｂ＝［（ΔＬ＊）２＋（Δａ＊）２＋（Δｂ＊）２］１／２
なお、色差の測定は透過、反射の２つのモードで測定を行った。また、スペーサーの厚さは１ｍｍとした。結果を表２及び表３に示す。
【００５２】
【表２】
2004102275.tif 000004
【００５３】
【表３】
2004102275.tif 000005
【００５４】
　表２及び表３から、電場の印加によって透過率及び反射率が増加していることが分かる。また、二色性色素の含有量の多い試料３〜試料６では、４５０ｎｍ付近と６５０ｎｍ付近において透過率及び反射率の変化が特に大きいことが分かる。これらの波長域は、二色性色素の吸収波長と一致しており（図１０参照）、透過率及び反射率の変化は、二色性色素の色の変化に由来していることが分かる。一方、二色性色素の含有量の少ない試料１及び試料２では、透過率及び反射率の変化はどの波長においても同程度であった。このことから、二色性色素の含有量の少ない試料１及び試料２では、液晶の配向性の変化が透過率及び反射率の変化に大きく寄与していると考えられる。
【００５５】
　試料１〜試料７について、分光測色計によって色差を測定した結果を表４に示す。
【００５６】
【表４】
2004102275.tif 000006
【００５７】
　表４より、有機相における液晶の割合が５０％である試料１、３、５、６は、二色性色素の割合が増加しても色差の値はそれほど変化しないのに対し、液晶の割合が６７％である試料２、４では、二色性色素の割合が増えるにしたがって色差の値も大きくなった。透過率による色差値に比べて反射率による色差値が全体的に小さいのは、透過による測定では球の内部全体を測定するのに対し、反射による測定では色変化の無い膜による影響が大きくなるためである。肉眼による色変化の観察は反射光によるものであるため、反射による色差の方が実際に即した値になる。また、カプセル化した液晶はカプセル化されていない液晶よりも低い色差値を示した。これは、カプセル化した液晶の場合は測定に膜やカプセル間の隙間のような色変化の起こらない部分が含まれているため、相対的に色の変化が小さくなることや、ＩＰＤＩに二色性色素が溶け出し、ウレタンの膜が二色性色素によって染色されることや、微小なカプセル内部においては電場に対する液晶の配向が一部妨げられること等が原因として考えられる。これらに対する改善策としては、コアセルべーション法などを用い、膜壁物質の形成が水相で行われるようにしたり、ＩＰＤＩの替わりに二色性色素が溶解しないモノマーを採用することにより二色性色素の溶出を防止したりすることが考えられる。
【００５８】
　また、図１１に、試料４及び比較の試料７における電場に対する応答性を示す。この図から分かるように、試料７では電圧解除を行ってから１分経過しても元の色に戻らないのに対し。試料４のネマティック液晶カプセルは、電圧解除後１０秒以内で元の色に戻り、カプセル化によって電圧解除に対する応答性が良くなることが分かった。これは、膜が円周方向への配向膜として作用するために、電圧解除時には液晶がその方向に並びやすく、二色性色素が着色状態に戻りやすくなるためであると考えられる。こうした効果は試料４以外の他の試料でも同様であった。
【００５９】
　さらに、試料１〜試料７について、紫外・可視光分光光度計（日本分光工業（株）製、Ｖ−５２０型）を用い、電場の印加前後における透過率の測定を行った。測定において測定セルは使用せず、上記の電場配向装置のまま測定を行った。なお、スペーサーの厚さは１ｍｍとした。結果を表５に示す。
【００６０】
【表５】
2004102275.tif 000007
【００６１】
表５から分かるように、分光測色計による測定結果と同様の傾向が示された。
【００６２】
　上記のようにして得られた試料１〜試料６のネマティック液晶カプセルを水中に分散し、ビニルカルバゾールモノマーを加え、窒素雰囲気下、７０〜８０°Ｃに加温してビニルカルバゾールモノマーを溶融し、攪拌翼の回転速度を１５０〜２５０ｒ．ｐ．ｍ．の範囲として、再度乳化重合を行えば、光応答性液晶カプセルを得ることができる。
【産業上の利用可能性】
【００６３】
　本発明の光応答性液晶カプセルは、電極を配設することなく液晶の制御を行うことが可能である。このため、液晶を制御するための素子を低コストで製造することができる。
【図面の簡単な説明】
【００６４】
【図１】実施形態１に係る光応答性液晶カプセルに光を照射しない場合の模式断面図である。
【図２】実施形態１に係るネマティック液晶カプセルの模式断面図である。
【図３】実施形態１に係る光応答性液晶カプセルに光を照射した場合の模式断面図である。
【図４】実施形態２に係る光応答性液晶カプセルに光を照射しない場合の模式断面図である。
【図５】実施形態３に係る光応答性液晶カプセルに光を照射しない場合の模式断面図である。
【図６】実施形態４に係る試料１及び試料２の光学顕微鏡写真である。
【図７】実施形態４に係る試料１の偏光顕微鏡写真である。
【図８】電場配向装置の模式図である。
【図９】試料３の電場の印加前後における偏光顕微鏡写真である。
【図１０】二色性色素の波長と透過率との関係を示すグラフ。
【図１１】試料４及び試料７における電場印加と色差との関係を示すグラフである。
【符号の説明】
【００６５】
　１、４、７…液晶（ネマティック液晶）
　２、５、８…薄膜
　３、６、１０…光電変換粒子（３、１０…ポリビニルカルバゾール粒子、６…ポリピロール粒子）
　１０…導電体（ＩＴＯ膜）
【図１】
2004102275.tif 000008
【図２】
2004102275.tif 000009
【図３】
2004102275.tif 000010
【図４】
2004102275.tif 000011
【図５】
2004102275.tif 000012
【図８】
2004102275.tif 000013
【図１０】
2004102275.tif 000014
【図１１】
2004102275.tif 000015
【図６】
2004102275.tif 000016
【図７】
2004102275.tif 000017
【図９】
2004102275.tif 000018